ウォータージェット処理を用いた不織布の強化方法であって、上記不織布は、B:D≧10:1の厚さDに対する幅Bの比を有する崩壊した中空のビスコース形状にて扁平繊維を含むことを特徴とする不織布の強化方法。上記扁平繊維は、10:1から30:1の範囲、好ましくは20:1のB:Dの比を有することを特徴とする請求項1に記載の方法。上記扁平繊維は、0.9から5dtex、好ましくは1.3から1.9dtexの範囲の繊度を有することを特徴とする請求項1または2に記載の方法。不織布材料における扁平繊維の量は、5から100、好ましくは20以上、特に好ましくは50以上であることを特徴とする請求項1から3のいずれか1項に記載の方法。B:D≧10:1の厚さDに対する幅Bの比を有する崩壊した中空のビスコース形状にて扁平繊維を含む、水流絡合不織布。上記扁平繊維は、10:1から30:1の範囲、好ましくは20:1のB:Dの比を有することを特徴とする請求項5に記載の不織布。上記扁平繊維は、0.9から5dtex、好ましくは1.3から1.9dtexの範囲の繊度を有することを特徴とする請求項5または6に記載の不織布。上記不織布における扁平繊維の量は、5から100、好ましくは20以上、特に好ましくは50以上であることを特徴とする請求項5から7のいずれか1項に記載の不織布。実施例水流絡合不織布の製造のため、繊度が1.7dtexである以下の繊維をそれぞれ用いた:a通常のビスコース繊維TypeDanufil登録商標b中空繊維加工に由来するビスコース扁平繊維、繊維厚さ約2~3μm、幅:厚さ比=約20:1.カード状の不織布としての繊維を用い、二つの通路passagesの両側を強化した。二つの強化段階より低い-より高い強化において、それぞれ二つの単位面積当たりの質量を有する不織布をそれぞれの繊維から製造した。単位面積当たりの質量は、それぞれ50g/m2及び80g/m2である。強化段階両方の通路における全ダイバーalldiebarsの全圧力の合計として示される、各々の場合における強化圧力単位面積当たりの質量50g/m2-低強化:65bar単位面積当たりの質量50g/m2-高強化:95bar単位面積当たりの質量80g/m2-低強化:95bar単位面積当たりの質量80g/m2-高強化:145bar。したがって、高い強化圧力は、それぞれの場合において、低い強化圧力よりも約50高い。試験5×25cmの通常の供試体を用いて、すべての不織布について以下のパラメータを求めた:湿潤及び乾燥状態のそれぞれにおいて、製造方向productiondirectionMD及び製造方向に垂直な方向の最大引張強度N/5cm、最大引張強度の伸張、ならびに、それに由来するMD/CD比、及びMDCDの合計のそれぞれ。結果を以下の表に要約する。上記に示したデータにより、以下の結論が導き出せる。伸張乾燥した不織布において、最大引張強度の伸張同じ単位面積あたりの質量及び同じ強化は、明らかに扁平繊維から製造されている不織布において低く、通常のビスコース繊維から製造されている不織布とは対照的である。おそらく、これはより多量の繊維間結合が生じているためである。MD/CD比同じ実験条件下において、扁平繊維を含む不織布は、通常のビスコース繊維からできている不織布よりも実質的に高いMD/CD比を示す。低強化の低MD/CD比から始めると、強化工程における繊維の再適応の結果として、MD/CD比が増加する。扁平繊維からできている不織布のMD/CD比は、等圧下において、通常のビスコース繊維からできている不織布よりも実質的に高いMD/CD比であり、扁平繊維の通常のビスコース繊維よりもかなり高い柔軟性を示し、強化工程を大幅に容易にする。強度試験の容易化のため、引き裂き強さの合計MDCDを、強度評価するそれぞれの場合に使用する。扁平繊維からできている、本発明に係る不織布に関して、低から高まで強化圧力を高めても、高い強度は達成されないことは明らかである。これは、明らかに、不織布材料が既に、低い強化段階であっても常に最大程度まで強化されていることを意味する。等強化にて、不織布の強度は通常、単位面積当たりの質量と相関する。この場合、単位面積当たりの質量の比は、50g/m2対80g/m2=1.6である。例えば、単位面積あたりの質量が50g/m2を有する、高く強化された不織布の測定強度72N/5cmに基づくと、72×1.6=115N/5cmの強度が、単位面積あたりの質量が80g/m2を有する、高く強化された不織布にて予期され得る。予期される値は、約120の実測値によく適合している。すべての四つの形態において、これは、不織布材料が既に最大まで強化されていることを意味する。通常のビスコース繊維で作られた不織布では、状況が異なる。触覚評価では、低い強化段階の二つの不織布材料は、十分には強化されていない。低から高への強化圧力の増加常に約50において、明らかなウェブ強度の増加が、それぞれの場合にて、測定された。したがって、明らかに、この場合において更に圧力を増加させることにより、不織布材料は更に一層強化され、最大の強化には、更に高い圧力が必要であることを意味している。50g/m2の不織布の高い強化段階において、乾燥した不織布の強度は、扁平繊維からできている不織布の強度よりもわずかに高い。これはおそらく、実験にて使用された繊維の単一繊維の強度がより高いこと通常のビスコース繊維:22cN/tex、ビスコース扁平繊維:16cN/texによって引き起こされたものである。しかし、不織布材料は、かなりの程度まで強化されていることが想定され得る。50g/m2の不織布の高い強化段階にて、乾燥した不織布の強度でさえ、扁平繊維からできている不織布の強度よりもわずかに高い。したがって、上記計算によると、少なくとも81.3×1.6=130N/5cmの強度が、80g/m2の単位面積当たりの質量を有する、完全に強化された不織布材料に期待され得る。しかし、測定結果は、たったの約99N/5cmであった。したがって、高い強化圧力を適用しても、80g/m2の不織布は、完全に強化されたというには程遠い。上記強化段階にて、不織布材料は、潜在的な強化の約75しか達成できていない。比較80g/m2の不織布の例は、水流絡合における扁平繊維の発明に係る使用の長所を明確に示す。95barの強化圧力でのビスコース扁平繊維由来の不織布乾燥強度MDCD=120N/5cm湿潤強度MDCD=83N/5cm。145barの強化圧力での通常のビスコース繊維由来の不織布乾燥強度MDCD=99N/5cm湿潤強度MDCD=60N/5cm。したがって、不織布材料におけるビスコース扁平繊維を用いると、50低い圧力で、通常のビスコース繊維よりも、それぞれ20乾燥、40湿潤高い強度を達成し得る。